Brevet FR2830466A1 — publié le 20030411

L'invention concerne le domaine des catalyseurs. Plus précisément, elle concerne l'utilisation de catalyseurs destinés à favoriser les réactions d'hydrolyse de l'oxysulfure de carbone (COS) et de l'acide cyanhydrique (HCN) dans des mélanges gazeux, émis notamment dans les installations de cogénération. On rappelle que la cogénération est une technique de production simultanée d'électricité et d'énergie thermique utile (sous forme de vapeur d'eau ou de gaz de combustion) à partir d'un combustible tel que du gaz naturel, du bois, etc. Ce domaine est en continuelle croissance. La plupart des unités de cogénération sont utilisées sur des installations de production d'électricité. Les gaz issus d'une installation de cogénération doivent répondre à des spécifications bien particulières, liées aux exigences des procédés placés en aval. Le COS et/ou l'HCN sont ainsi des constituants souvent rencontrés qu'il est nécessaire d'éliminer efficacement, par exemple par voie catalytique. Lors de ces transformations, il ne faut pas, cependant, déplacer le problème en subissant des réactions secondaires parasites. La réaction dite de shift conversion du CO : doit, en particulier, être évitée, car elle présente le handicap majeur d'amoindrir le pouvoir calorifique du gaz de synthèse du fait d'une hausse induite de la concentration du COs en présence. Un autre défaut de cette réaction (1) réside dans son caractère exothermique, qui conduit dès lors à une hausse de la température du milieu. Par ailleurs, le catalyseur mis en oeuvre pour l'élimination du COS et/ou de l'HCN doit, avantageusement, ne pas conduire à la formation d'acide formique (HCOOH) qui viendrait contaminer les gaz en présence et causerait également un vieillissement accéléré du catalyseur, donc réduirait son efficacité et sa durée de vie. D'autres réactions parasites pareillement à éviter sont celles conduisant à la formation de mercaptans (2), mais aussi de COS à partir d'H2S (3). Dans le cas spécifique de la mise en oeuvre de résidus pétroliers lourds, des traces de métaux carbonyles tels que Fe (CO) 5 ou Ni (CO) 4 sont rencontrées. Un catalyseur efficace d'hydrolyse du COS et de l'HCN doit préférentiellement se montrer inerte vis-à-vis de ces complexes organométalliques, afin de ne pas être empoisonné au cours de son utilisation dans ce type de circonstances. Un catalyseur d'hydrolyse du COS et de l'HCN doit également conserver au mieux ses qualités en présence d'ammoniac et d'acide chlorhydrique, qui peuvent également se rencontrer dans les gaz à traiter. Il faut enfin veiller à ce que le catalyseur à mettre en jeu ne présente pas lui-même de toxicité pour la santé humaine et pour l'environnement. Typiquement, les gaz à traiter comprennent des concentrations en Hz, CO, HzS et H2O respectivement incluses entre 10 et 40%, entre 15 et 70%, entre 200 ppm et 3%, et entre 0,5 et 25%. La teneur en COS est habituellement comprise entre 20 et 3000 ppm, celle en HCN peut atteindre 1000 ppm. Des concentrations respectives en NH3 et HCI comprises entre 0 et 2% et entre 0 et 500 ppm ont été rencontrées. L'ensemble des concentrations qui ont été citées et seront citées par la suite sont exprimées en volume. Les conversions de COS et HCN sont, en général, à assurer à une température comprise entre 100 et 280 C et sous une pression pouvant aller au-delà de 60 bars. Différents catalyseurs d'hydrolyse du COS ou de l'HCN sont rencontrés dans la littérature. On connaît ainsi des formulations de type K/alumine, CoMo/alumine, NiMo/alumine, Cr/Ti02. Ils présentent cependant en général des performances médiocres dans le cas d'une hydrolyse conjointe du COS et de l'HCN, et donnent lieu à un niveau élevé de shift conversion du CO. Les catalyseurs à base d'alumine induisent également des réactions de formation d'acide formique, voire de mercaptans. Sur l'ensemble des catalyseurs de l'art antérieur, des décompositions de métaux carbonyles sont également observées. Enfin, certains de ces catalyseurs, par exemple ceux qui sont dopés au chrome, posent des problèmes aigus vis-à-vis de la santé humaine ainsi que de l'environnement. Le but de l'invention est de proposer des catalyseurs d'hydrolyse du COS et de l'HCN utilisables dans des installations de cogénération, présentant une très bonne efficacité et étant exempts des inconvénients précités. A cet effet, l'invention a pour objet une utilisation d'une composition à base de Ti02 comme catalyseur pour réaliser l'hydrolyse de COS et/ou d'HCN dans un mélange gazeux, ladite composition renfermant au moins 1% en poids, de préférence au moins 5%, d'au moins un sulfate d'un métal alcalino-terreux choisi parmi le calcium, le baryum, le strontium et le magnésium. Selon une forme préférée de l'invention, cette composition comprend au moins 40% en poids de Ti02, préférentiellement au moins 60%. Ledit sulfate est préférentiellement du sulfate de calcium. De préférence la composition renferme également au moins un composé choisi parmi les argiles, les silicates, le sulfate de titane, les fibres céramiques à une teneur totale inférieure ou égale à 30% en poids, de préférence comprise entre 0,5 et 15%. De préférence, cette composition renferme au moins 60% en poids de Ti02, au moins 0, 1% en poids et au plus 20% en poids, avantageusement au plus 15%, préférentiellement au plus 10%, d'un composé dopant ou d'une combinaison de composés dopants choisis parmi les composés de fer, de vanadium, de cobalt, de nickel, de cuivre, de molybdène et de tungstène. Le ou les composés dopants sont préférentiellement des oxydes. Préférentiellement, ce catalyseur a été mis en forme par extrusion. Sa section transversale peut être alors comprise, par exemple, entre 0,5 et 8mm, préférentiellement entre 0,8 et 5mm. Dans une application privilégiée de l'invention, le mélange gazeux est issu d'une installation de cogénération. Comme on l'aura compris, l'invention consiste en l'utilisation d'une composition à base d'oxyde de titane et contenant au moins un sulfate de métal alcalino-terreux, voire également d'autres composés, comme catalyseur pour assister les réactions d'hydrolyse de COS et HCN, en particulier dans une installation de cogénération. Simultanément, les autres réactions parasites de formation d'acide formique, de génération de mercaptans et de décomposition de métaux carbonyles sont avantageusement limitées par rapport à ce qui est observé avec l'ensemble des catalyseurs de l'art antérieur dans ce type d'application. Selon l'invention, un premier composant principal du produit utilisable comme catalyseur est de l'oxyde de titane Tirs. L'autre composant principal est un sulfate d'un métal alcalino-terreux, choisi parmi le groupe constitué par le calcium, le baryum, le strontium et le magnésium. La fonction de ce sulfate est de permettre de parvenir au meilleur compromis entre les conversions désirées et la minimisation des réactions parasites. Avantageusement, l'oxyde de titane représente au moins 40% en poids de la composition, préférentiellement au moins 60%. Le sulfate d'alcalino-terreux préférentiellement utilisé est le sulfate de calcium. La teneur minimale de la composition en sulfate d'alcali no-terreux est de 1% en poids, préférentiellement de 5%. En plus de l'oxyde de titane et du sulfate d'alcalino-terreux, la composition peut aussi renfermer au moins un composé choisi parmi les argiles, les silicates, le sulfate de titane, les fibres céramiques. La teneur totale de ce ou ces composés n'excède pas 30% en poids, et est de préférence comprise entre 0,5 et 15%. Dans une variante particulièrement avantageuse de l'invention, la composition renferme : - au moins 60% en poids d'oxyde de titane ; - au moins 5% en poids de sulfate d'alcalino-terreux ; - au moins 0,1% et au plus 20% en poids, avantageusement au plus 15%, et préférentiellement au plus 10% d'un composé dopant ou d'une combinaison de composés dopants choisis parmi des composés de fer, de vanadium, de cobalt, de nickel, de cuivre, de molybdène et de tungstène, par exemple sous forme d'oxydes. Cet apport de dopant (s) peut être effectué à l'occasion de la mise en forme de l'oxyde de titane et du sulfate d'alcali no-terreux, ou postérieurement à cette opération. Dans cette dernière hypothèse, une imprégnation à sec d'une ou plusieurs solutions de sels métalliques est préférée, la préparation s'achevant conventionnellement par une opération thermique. Le catalyseur peut se présenter sous toute forme connue : poudre, billes, extrudés, monolithes, matériau concassé, etc. La forme préférée de l'invention est l'extrudé, qu'il soit cylindrique ou polylobé. Dans le cas d'une mise en forme par malaxage suivi d'une extrusion, la section transversale de l'extrudé est avantageusement comprise entre 0,5 et 8 mm, de préférence comprise entre 0,8 et 5 mm. On va à présent décrire différents exemples de compositions utilisables dans l'invention, leurs procédés de préparation et leurs propriétés dans le cas de l'utilisation envisagée, à savoir comme catalyseur pour la réalisation d'une hydrolyse de COS et HCN, dans des mélanges gazeux à base de CO et Hs renfermant typiquement de la vapeur d'eau, du COS, de l'H2S, et éventuellement de l'HCN, du NH3 et de l'HCI. On a fabriqué trois catalyseurs de compositions conformes à l'invention, dénommés A, B et C, par le procédé suivant. A une suspension d'oxyde de titane obtenue par hydrolyse et filtration dans le procédé classique d'attaque sulfurique de l'ilménite, une suspension de chaux est ajoutée afin de neutraliser l'ensemble des sulfates présents. Ceci fait, la suspension est séchée à 1500C durant une heure. La poudre est alors malaxée en présence d'eau et d'acide nitrique. La pâte générée est extrudée au travers d'une filière pour obtenir des extrudés ayant une forme cylindrique. Après séchage à 120 C et calcination à 450 C, les extrudés présentent un diamètre de 3,5mm, une surface spécifique de 116 m2/g pour un volume poreux total de 36m1/100g. Le taux de Ti02 est de 88% pour une teneur en CaS04 de 11 %, la perte au feu complétant le bilan à 100%. Ce catalyseur est dénommé A. La catalyseur B résulte d'une imprégnation à sec d'une solution aqueuse de nitrate de nickel sur A, suivie d'un séchage à 1200C et d'une calcination à 350 C. B affiche alors un taux massique de nickel (exprimé en NiO) de 2, 1%. Le catalyseur C résulte d'une imprégnation à sec d'une solution aqueuse de nitrate de cuivre sur A, suivie d'un séchage à 1200C et d'une calcination à 350 C. C affiche alors un taux massique de cuivre (exprimé en CuO) de 4%. Parallèlement à cela, on a sélectionné trois catalyseurs dénommés D, E et F appartenant à l'art antérieur et se présentant sous forme d'extrudés cylindriques. D est un catalyseur à base d'oxyde de titane et dopé à l'oxyde de chrome, mais ne renfermant pas de sulfates. E et F sont des catalyseurs à base d'alumine. Les compositions et surfaces spécifiques des catalyseurs A à F sont regroupées dans le tableau 1. Tableau 1. Caractéristiques des catalyseurs étudiés Catalyseur A B C D E F Ti02 (%) 88,0 86,2 84,5 90, 0 Al203 (%) 80 80 CaS04 (%) 11, 0 10,8 10, 6 NiO (%) - 2,1 - - - 3, 1 CuO (%) - - 4,0 - - CoO (%) - - - - 3,4 MoO3 (%) - - - - 14,2 14,5 Cr2O3 (%)---6, 2 Surface 116 105 101 72 177 191 spécifique (m2/g) Diamètre (mm) 3,5 3,5 3,5 3,5 1,6 1,6 On a ensuite étudié les résultats procurés par ces divers catalyseurs lors du traitement de gaz ayant la composition suivante, représentative de celle que l'on peut retrouver pour les gaz issus d'une installation de cogénération (tous les pourcentages sont ici donnés en volume) : - de 30 à 40% pour CO et H2 ; - de 2 à 18% pour H20 ; - de 0 à 2000 ppm pour COS, avec une concentration en H2S environ décuple de celle du COS mais jamais inférieure à 2000 ppm ; - de 0 à 500 ppm pour HCN ; - de 0 à 1000 ppm pour NH3 ; - de 0 à 150 ppm pour HCI. La température de ces gaz a été fixée entre 180 et 280 C, et leur pression entre 1 et 10 bars. La vitesse spatiale (Wh, c'est à dire le rapport entre le poids de charge traité par unité de temps au poids de catalyseur utilisé) a été fixée entre 2950 et 5900h-1. Exemple 1 Une première série d'expériences a été menée en l'absence d'HCN, mais également de NH3 et d'HCI, la concentration en COS en entrée de réacteur étant de 2000 ppm. Lorsque la température est de 220 C, la pression de 1 bar et la teneur en eau en entrée de réacteur de 8%, pour une Wh de 5900 h-1, les conversions du COS obtenues respectivement par les catalyseurs A, B, C, D, E et F sont de 95, 5,97, 5,96, 2,78, 5,56, 6 et 57,4%. Lorsque la température est de 210 C, la pression de 1 bar et la teneur en eau en entrée de réacteur de 18%, pour une Wh de 5900 h-1, les conversions du COS obtenues respectivement par les catalyseurs A, D et E sont de 98,2, 72,4 et 52, 1%. Exemple 2 Une deuxième série d'expériences a été conduite en présence de 500 ppm d'HCN, mais en l'absence de NH3 et d'HCI, la concentration en COS en entrée de réacteur étant de 2000 ppm. Lorsque la température est de 220 C, la pression de 1 bar et la teneur en eau en entrée de réacteur de 8%, pour une Wh de 5900 h-1, les conversions du COS obtenues respectivement par les catalyseurs A, B, C, D, E et F sont de 85,8, 90,5, 90,2, 68,5, 40, 2 et 41,8%. Simultanément, les conversions d'HCN obtenues par les mêmes catalyseurs sont respectivement de 95,5, 98,2, 97,1, 96,0, 85,2 et 81, 3%. Dans le même temps, la production parasite de C02, via une shift conversion du CO, est en volume respectivement de 0,15, 0,2, 0,2, 1,1, 1,4 et 2,3%, l'augmentation de température subie étant inférieure à 10C pour les catalyseurs A, B et C, mais de 7,10 et 15 C pour les catalyseurs D, E et F. De plus, 10,6 et 15% de l'HCN transformé est en fait hydrogéné en CH4 avec respectivement D, E et F, là où moins de 1 % l'est avec A, B et C. Lorsque la température est de 220 C, la pression de 1 bar et la teneur en eau en entrée de réacteur de 15%, pour une Wh de 5900 h-1, les conversions du COS obtenues respectivement par les catalyseurs A, D, E et F sont de 94,0, 78,4, 50,4 et 48,7%. Alors, les conversions d'HCN obtenues respectivement par les quatre mêmes catalyseurs sont de 95,7, 95,5, 88,6 et 84,9%. Dans le même temps, la production parasite de C02, via une shift conversion du CO, est en volume de 0,15, 0,7, 3,3 et 3, 1%, l'augmentation de température subie étant inférieure à 1 C pour le catalyseur A, mais de 5,17 et 17 C pour les catalyseurs D, E et F. La même remarque sur la formation de méthane que celle formulée dans l'exemple 1 est valable pour cet exemple. Lorsque la température est de 180oC, la pression de 10 bar et la teneur en eau en entrée de réacteur de 6% pour une Wh de 2950 h-1, les conversions du COS obtenues respectivement par les catalyseurs A et B sont de 94,6 et 97,1%. Simultanément, les conversions d'HCN obtenues respectivement par les deux mêmes catalyseurs sont de 90,8 et 93,7%. Aucune formation significative parasite de CO2, de CH4, ni aucune élévation spéciale de température n'est alors constatée. Exemple 3 Une troisième série d'expériences a été conduite en présence de 500 ppm d'HCN et de 2000 ppm de NH3, la concentration du COS en entrée de réacteur étant de 2000 ppm. Lorsque la température est de 220oC, la pression de 1 bar et la teneur en eau en entrée de réacteur de 15%, pour une Wh de 5900 h-1, les conversions du COS obtenues respectivement par les catalyseurs A, D et E sont de 94,1, 74,4 et 41,4%. Simultanément les conversions d'HCN obtenues respectivement par les trois mêmes catalyseurs sont de 95,8, 91,5 et 78,4%. Exemple 4 Une quatrième série d'expériences a été conduite en présence de 500 ppm d'HCN et de 150 ppm d'HCI, la concentration en entrée de réacteur de COS étant de 2000 ppm. Lorsque la température est de 220 C, la pression de 1 bar et la teneur en entrée en eau de 8%, pour une Wh de 5900 h-1, les conversions du COS obtenues respectivement par les catalyseurs A, D et E sont de 70,6, 58,4 et 25,9%. Alors, les conversions d'HCN obtenues respectivement par les trois mêmes catalyseurs sont de 90, 5,51, 0 et 30,7%. Lorsque l'alimentation du réacteur en HCI est coupée, le reste des conditions demeurant inchangé, la performance de A pour l'hydrolyse du COS revient progressivement à la normale, au contraire de celle de D qui ne récupère qu'imparfaitement son niveau initial, E ayant quant à lui visiblement été définitivement endommagé. A partir des observations ici faites, on constate que les catalyseurs selon l'invention présentent un compromis optimal entre des conversions très élevées du COS et de l'HCN, une insensibilité à la présence de NH3, une résistance et une réversibilité à l'exposition à l'HCI pour la conversion du COS (celle de l'HCN n'étant de toute façon pas affectée par l'HCI), ainsi qu'une limitation remarquable des formations de CO2 et de CH4. Les catalyseurs selon l'art antérieur présentent, en revanche, des niveaux de conversion sensiblement plus faibles pour le COS et, le plus souvent, pour l'HCN, et entraînent tous la formation de composés indésirés, ainsi qu'une exothermie parasite accrue. Par ailleurs, une exposition à des sous-produits pouvant être conventionnellement rencontrés (NH3, HCI) se passe difficilement, voire cause des dommages graves à la performance catalytique. REVENDICATIONS 1. Utilisation d'une composition à base de Ti02 comme catalyseur pour réaliser l'hydrolyse de COS et/ou d'HCN dans un mélange gazeux, ladite composition renfermant au moins 1% en poids, de préférence au moins 5%, d'au moins un sulfate d'un métal alcalino-terreux choisi parmi le calcium, le baryum, le strontium et le magnésium. 2. Utilisation selon la revendication 1, caractérisée en ce que la composition renferme au moins 40% en poids de TiOz, préférentiettement au moins 60%. 3. Utilisation selon la revendication 1 ou 2, caractérisée en ce que ledit sulfate est du sulfate de calcium. 4. Utilisation selon l'une des revendications 1 à 3, caractérisée en ce que la composition renferme également au moins un composé choisi parmi les argiles, les silicates, le sulfate de titane, les fibres céramiques a une teneur totale inférieure ou égale à 30% en poids, de préférence comprise entre 0,5 et 15%. 5. Utilisation selon l'une des revendications 1 à 4, caractérisée en ce que la composition renferme au moins 60% en poids de Ti02, au moins 0,1% en poids et au plus 20% en poids, avantageusement au plus 15%, préférentiellement au plus 10%, d'un composé dopant ou d'une combinaison de composés dopants choisis parmi les composés de fer, de vanadium, de cobalt, de nickel, de cuivre, de molybdène et de tungstène. 6. Utilisation selon la revendication 5, caractérisée en ce que le ou les composés dopants sont des oxydes. 7. Utilisation selon l'une des revendications 1 à 6, caractérisée en ce que le catalyseur a été mis en forme par extrusion. 8. Utilisation selon la revendication 7, caractérisée en ce que la section transversale du catalyseur est comprise entre 0,5 et 8mm, préférentiellement entre 0,8 et 5mm. 9. Utilisation selon l'une des revendications 1 à 8, caractérisée en ce que ledit mélange gazeux est issu d'une installation de cogénération.